FR 2985263 A1 20130705 FR 1162563 A 20111230 PROCEDE POUR LE RECYCLAGE DE FILMS MULTICOUCHES COMPRENANT DES POLYMERES DOMAINE DE L'INVENTION Le domaine de l'invention est celui du recyclage des films polymères plastiques multicouches dans lesquels deux couches de polymères sont séparées à leur interface au moyen d'une irradiation par une source lumineuse pulsée de haute énergie. L'invention concerne plus précisément un procédé pour le recyclage d'un film multicouche. En particulier, la présente invention concerne le recyclage de films multicouches comprenant des polymères (e.g polyesters, polyoléfines, polyamide-imides, polyamides, acides polylactiques, polyphénylenes sulfides) par exemple des films comprenant une couche de PolyEthylène Téréphtalate PET associée à une couche de polychlorure de vinylidène (PET/PVDC), à une couche de polyfluorure de vinylidène (PET/ PVDF), à une couche de polychlorure de vinyle (PET/ PVC), ou à une couche de polyfluorure de vinyle (PET/ PVF). ARRIERE PLAN TECHNOLOGIQUE DE L'INVENTION Les films multicouches sont fréquemment utilisés dans l'industrie pour de nombreuses applications car ils permettent d'élaborer des films regroupant les propriétés de plusieurs matériaux. Il existe ainsi des films multicouches présentant à la fois des propriétés de résistance mécanique, d'imperméabilité et d'adhésion. Ces films multicouches comprennent une couche présentant une grande résistance mécanique, une couche imperméable et une couche adhésive. Les films multicouches comprenant des polymères du type polyester, polyoléfine, polyamide-imides, polyamide, acide polylactique, ou polyphénylene sulfide, en particulier des polyesters tels que le polyéthylène téréphtalate PET, bien connu pour ses excellentes propriétés de stabilité thermique, de stabilité dimensionnelle, de résistance chimique et d'énergie de surface, sont, par exemple, largement utilisés dans le domaine de l'emballage (e.g. alimentaire, médical, emballage de protection de produits industriels) et dans des 1 applications dites "industrielles" (e.g. isolation électrique, composants électroniques, films de protection, films optiques, films filtrant une partie du spectre lumineux, films pour l'agriculture ou le bâtiment, faces arrières de modules photovoltaïques). En raison de leur utilisation répandue, le recyclage des films multicouches comprenant des plastiques de type polyester, polyoléfine, polyamide-imide, polyamide, acide polylactique, ou polyphénylene sulfide, constitue un enjeu économique et environnemental important. Le recyclage de matériaux utilisés dans les films multicouches permet à ces matériaux de démarrer un nouveau cycle de vie, évitant la production de déchets ultimes. En particulier, les films multicouches de type PET/PVDC, PET/PVC, PET/ PVDF, ou PET/PVF constituent des déchets dont la gestion actuelle se limite à des solutions d'enfouissement, d'incinération, ou de revente à des pays tiers. Leur recyclage présente ainsi un intérêt à la fois économique et écologique. Dans une optique de recyclage, les couches des films multicouches, de natures différentes, doivent pouvoir être séparées les unes des autres. Cette séparation des couches en vue de leur recyclage constitue une tâche délicate. D'une part, l'adhésion entre les couches est généralement réalisée de manière à résister à différentes attaques extérieures, par exemple chimiques ou environnementales. D'autre part, il est souhaitable d'éviter toute diffusion des éléments composant une couche dans une autre couche lors du processus de séparation, afin de ne pas détériorer les propriétés des matériaux que l'on désire recycler. Une telle détérioration des propriétés des matériaux rend en effet le recyclage moins attractif, voire impossible. Par ailleurs, la diffusion d'éléments chimiques d'une couche à l'autre n'est pas souhaitable, notamment lorsque ces derniers sont des polluants reconnus, comme c'est par exemple le cas des halogènes contenus dans les films de PVDC ou PVDF. Dans le cas des films multicouches de type PET/PVDC, PET/PVC, PET/PVDF, ou PET/PVF, c'est-à-dire des films comprenant une couche de PET associée à une couche de PVDC, de PVC, de PVDF, ou de PVF, il est intéressant de recycler chacune de ces couches, en particulier la couche de PET. On connait à cet égard un procédé de recyclage d'articles comprenant du PVDC ou du PVC en association avec du PET, par lavage du PVDC ou du PVC en utilisant des solvants, tel que décrit dans le brevet européen EP 1232204 Bl. Selon ce procédé, l'article en plastique est d'abord déchiqueté en petits fragments (environ 1 cm), puis les fragments sont mis en contact avec un mélange azéotropique ou quasi-azéotropique d'eau et d'un solvant capable de dissoudre le polymère, à une température d'au moins 120°C. Enfin, le polymère dissous est précipité dans solvant par détente et par injection de vapeur d'eau 2 dans la solution ainsi obtenue, ce qui provoque en outre l'entraînement de l'azéotrope solvant, et laisse ainsi subsister un mélange essentiellement constitué d'eau et de particules solides polymère. Ces dernières peuvent alors être recueillies pour leur recyclage. Un tel procédé, mis en oeuvre sur des films multicouches de type PET/PVDC ou PET/PVC, permet le lavage du PVDC ou du PVC par le solvant, et ainsi la récupération du PET, à son tour potentiellement recyclable. Cependant, un tel procédé nécessite l'utilisation d'une grande quantité de solvant, ce qui est à la fois peu économique et écologique. En outre, un tel procédé est généralement mis en oeuvre pour des films comprenant des couches épaisses de PET, d'environ 100 ùm, mais n'est pas viable économiquement pour le recyclage de couches de PET de faible épaisseur ; le coût du procédé ramené au volume de PET extrait par le procédé est trop important pour être économiquement intéressant. Un autre problème majeur de ce procédé est qu'il se produit une contamination du PET par le chlore du PVDC ou du PVC, qui peut par exemple être de l'ordre de 100 ppm. D'où il s'ensuit que le PET extrait par le procédé est inutilisable à des fins de recyclage. Un changement de la viscosité et de la couleur du PET peut se produire, ce qui constitue un obstacle supplémentaire en vue d'un recyclage du PET. Il est par ailleurs connu des procédés de traitement de surfaces, visant à nettoyer, décaper, fonctionnaliser ou encore améliorer l'adhésion de ces surfaces. A titre illustratif, on peut citer des procédés laser permettant la préparation ou la modification de surfaces. Nombre d'entre eux visent à modifier la structure de surfaces métalliques, en vue d'augmenter la résistance à la corrosion, ou d'améliorer l'adhésion métal-polymère. Dans le cas de systèmes comprenant des polymères, de tels procédés permettent de modifier la surface du polymère par activation de celle-ci, afin d'améliorer ses propriétés d'adhésion, comme ce peut être le cas dans un système aluminium-polyéthylène téréphtalate, ainsi qu'illustré dans les études de Petit et al. , 2001(1), ou Laurens et al., 2003(2). Dans un tout autre domaine que celui du recyclage de films multicouches polymères, la demande de brevet américaine US 2009/261062 divulgue la fabrication d'écrans souples constitués par un système comprenant trois couches, à savoir un substrat flexible 30 en polymère, par exemple du polyéthersulfone, une couche d'affichage 40, et une couche substrat opposée 60 en plastique ou en verre. Cet écran souple est fixé, pour les besoins de la fabrication, à un substrat en verre 10 par l'intermédiaire d'une couche d'adhésif 22 (polyimide) et d'une couche sacrificielle 20 (ex : oxyde métallique, polymère hydrosoluble). Le substrat en verre 10 peut être recyclé une fois séparé de l'écran souple. Pour cela, la face extérieure du substrat en verre est exposée à un faisceau laser (par 3 exemple un laser excimère), qui traverse le substrat 10 et la couche sacrificielle 20, pour venir décomposer la couche adhésive 22. On récupère ainsi un bicouche verre/couche sacrificielle. Enfin, la couche sacrificielle est éliminée à l'aide d'un solvant. Il apparait qu'aucun de procédés sus-évoqués ne permet de séparer les couches de films multicouches, notamment sans utilisation d'une couche sacrificielle, et sans détérioration des propriétés desdites couches, dans une optique de recyclage de celles-ci. En particulier, il n'existe aujourd'hui aucune solution satisfaisante permettant le recyclage de films multicouches comprenant des polymères de type polyester, polyoléfine, polyamide-imide, polyamide, acide polylactique, ou polyphénylene sulfide, tels que les films PET/PVDC, PET/PVC, PET/ PVDF, ou PET/PVF. OBJECTIFS DE L'INVENTION Il est donc souhaitable de fournir un procédé pour le recyclage de films multicouches permettant de séparer des couches sans détérioration significative de leurs propriétés, en particulier pour le recyclage des films multicouches de type PET/PVDC, PET/PVC, PET/ PVDF, ou PET/PVF. Dans ce contexte, l'invention vise à satisfaire au moins l'un des objectifs suivants: (i) C'est un des objectifs de l'invention que de résoudre, au moins partiellement, les problèmes mentionnés plus haut. (ii) Un objectif de l'invention consiste à fournir un procédé industriel pour le recyclage de films multicouches comprenant au moins deux couches, et permettant de séparer ces deux couches à leur interface, afin de récupérer au moins l'une de ces deux couches pour son recyclage. (iii) Un autre objectif de l'invention consiste à fournir un procédé pour le recyclage de films multicouches dans lequel la diffusion des éléments chimiques composant une couche dans une autre couche est limitée. (iv) Un objectif de l'invention consiste à fournir un procédé pour le recyclage de films multicouches écologiquement «propre» et 4 efficace, pouvant être mis en oeuvre de préférence à pression atmosphérique et à basse température, pour éviter une contamination des couches à recycler par la diffusion atomique de contaminants. (y) L'invention vise en outre à fournir un procédé pour le recyclage de films multicouches permettant d'effectuer des traitements brefs et intenses, localisés, reproductibles et homogènes. BREVE DESCRIPTION DES DESSINS La figure 1 représente schématiquement le procédé selon l'invention, notamment les étapes d'exposition du film à une source de lumière pulsée et d'irradiation du film par cette source (étapes A & B), aboutissant à la séparation des couches du film (étape C). La figure 2 est un diagramme représentant les spectres d'absorption respectifs d'une couche de PET et d'une couche de PVDC. La figure 3 est un diagramme illustrant les spectres d'absorption de couches de PVDC de différentes épaisseurs, pour différentes longueurs d'ondes d'une source de lumière pulsée. Les figures 4A, 4B et 4C sont des graphiques représentant des spectres XPS d'un échantillon d'un film multicouche PET/PVDC après traitement par le procédé selon l'invention. La figure 4A représente la totalité du spectre XPS de l'échantillon analysé. Les figures 4B et 4C sont des détails de la figure 4A, correspondant respectivement aux pics de Carbone et de Chlore du spectre XPS. DESCRIPTION DE L'INVENTION Dans la description de l'invention et les exemples particuliers de l'invention qui suivent, il est fait référence aux dessins annexés. Pour atteindre au moins l'un des objectifs susvisés, parmi d'autres, la présente invention propose un procédé photonique pulsé pour le recyclage d'un film multicouche 35 comprenant une première couche et une deuxième couche séparées par une interface : 5 - la première couche comprenant un polymère Pi d'absorbance Al et d'épaisseur et comprise entre 1 i_tm et 500 i_tm, de préférence entre 4 i_tm et 300 i_tm ; et - la deuxième couche comprenant un polymère P2 d'absorbance A2 et d'épaisseur e2 comprise entre 0,1 .im et 200 i_tm, de préférence entre 0,2 i_tm et 100 i_tm ; et Le procédé selon l'invention comporte les étapes essentielles suivantes : (A) le positionnement du film multicouche de telle sorte que la deuxième couche soit face à une source de lumière pulsée de haute énergie, de préférence un laser ; (B) l'irradiation du film multicouche par la source de lumière pulsée de haute énergie, cette source de lumière - émettant un faisceau de lumière de longueur d'onde X choisie de telle sorte que A1- A2 +0,5 et que A2 0,7 ; et - ayant une durée d'impulsion d inférieure ou égale à 500 ns, de préférence inférieure ou égale à 100 ns ; de telle sorte que la fluence F, à l'interface soit suffisante pour dissocier les première et deuxième couches au niveau de ladite interface, et soit inférieure au seuil d'ablation de P1; et (C) la séparation des première et deuxième couches du film multicouche pour le recyclage d'au moins la première couche. Définitions Dans tout le présent exposé, sauf indication expresse contraire, un singulier doit être interprété comme un pluriel et réciproquement. Les définitions qui suivent sont données à titre d'exemples, pour faciliter l'interprétation du présent exposé. Un "film multicouche" au sens de l'invention est un système composé d'au moins deux couches de nature différente, ces deux couches étant séparées par une interface. Il sera entendu que l'interface définit un contact direct ou indirect entre les deux couches. Dans le cas d'un contact direct, aucun élément ou couche intermédiaire n'est présent entre les couches. Dans le cas d'un contact indirect, une couche intermédiaire peut être comprise à l'interface des deux couches. Cette couche intermédiaire peut être par exemple une couche adhésive permettant la liaison entre les deux couches. 6 Au sens de l'invention, le terme "polymère" désigne aussi bien les homopolymères que les copolymères. Les épaisseurs des couches sont exprimées en um pour rendre la lecture de la présente description plus aisée. Cependant, lorsqu'il est fait référence à une épaisseur de 1 um par exemple, cette dernière correspond à 1 g/m2. Il est par la suite aisé pour l'homme du métier de calculer l'épaisseur de la couche connaissant la densité du matériau composant ladite couche. Les termes premier, deuxième, etc. peuvent être utilisés dans la présente description pour décrire, sans les limiter, divers éléments, couches, composants, régions. Ainsi, une première couche pourrait être désignée comme étant une deuxième couche tout en restant dans le cadre de l'invention. Les termes relatifs à la position spatiale de divers éléments, tels que "dessus, "dessous", au-dessus", au-dessous" etc. peuvent être utilisés ici pour faciliter la description, notamment en ce qui concerne les relations entre divers éléments, tels qu'ils peuvent apparaître dans les figures. Ces termes de positionnement dans l'espace englobent différentes orientations des dispositifs utilisés, en plus de celles illustrées dans les figures. Le film multicouche Le film multicouche amené à être recyclé par le procédé selon l'invention comprend au moins deux couches de polymères séparées par une interface. Cette interface représente un contact direct entre les deux couches, ou comprend une couche intermédiaire, par exemple une couche adhésive augmentant l'adhésion entre les deux couches de polymères. Dans ce dernier cas, la couche intermédiaire n'a pas d'influence sur le processus de séparation des couches selon le procédé objet de la présente invention. De préférence, la couche intermédiaire est transparente à la longueur d'onde de la source de lumière pulsée utilisée, c'est-à-dire que l'absorbance de la couche intermédiaire à cette longueur d'onde est nulle ou suffisamment faible pour ne pas perturber l'interaction de la lumière avec les couches du film à recycler. Selon un mode de réalisation de l'invention, l'interface du film multicouche comprend une couche ayant une fonction adhésive. Cette couche adhésive peut être obtenue par un procédé de coextrusion, tel que décrit, par exemple, dans le brevet européen 7 EP 0267856B1, par un procédé de colamination, tel que par exemple décrit dans le brevet européen EP 0378955B1, ou par un procédé d'enduction d'enduit aqueux ou se trouvant dans un solvant, tel que par exemple décrit dans les brevets EP 0275802B1 ou US 3177277B. L'épaisseur de la couche adhésive est en général très faible, et ne perturbe pas le processus d'irradiation permettant de dissocier les couches à recycler. L'épaisseur de la couche adhésive intermédiaire est de l'ordre de 0,1 i_tm à 1 i_tm, plus préférentiellement de 0,3 i_tm à 0,8 i_tm. A titre d'exemple, la couche adhésive a une épaisseur de l'ordre de 0.5 .im dans le cas d'un film multicouche PET/PVDC comprenant une couche de PVDC d'épaisseur 2 i_tm et une couche de PET d'épaisseur 12 i_tm Le film multicouche représenté sur la figure 1 comprend : - une première couche 102, - une interface 104, - et une deuxième couche 103. La première couche 102 du film comprend un polymère Pi destiné à être recyclé, choisi parmi les composés suivants : les polyesters aromatiques tel que le polyéthylène téréphtalate PET (e.g. à orientation bi axiale), des polymères de type polyoléfines thermoplastiques semi-cristallines telle que le polyéthylène PE, le polypropylène PP, ou des polymères thermoplastiques amorphes ou semi-cristallins tels que les polyamide- imides PAT, les polyamides, les acides polylactiques, ou les polyphénylenes sulfides. Cette première couche 102 a une épaisseur el comprise entre 1 .im et 500 i_tm, de préférence entre 4 i_tm et 300 i_tm. La deuxième couche 103, en contact avec la première couche 102, comprend un polymère P2, différent de Pi, qu'il peut également être intéressant de recycler. Le polymère P2 est par exemple du polychlorure de vinylidène PVDC, du polychlorure de vinyle PVC, du polyfluorure de vinylidène PVDF, du polyfluorure de vinyle PVF, du polyéthylenepolytetrafluoroéthylène PETFE, ou du polyhexafluoropropylène-polytetrafluoroéthylène FEP. L'épaisseur e2 de la deuxième couche est comprise entre 0,1 i_tm et 200 i_tm, de préférence entre 0,2 i_tm et 100 i_tm. Ces exemples de matériaux comprennent des composés halogènes, tels que le chlore et le fluor, qui sont des polluants reconnus. Ainsi, afin de recycler au moins la première couche 102 du film, il est préférable que le polymère P2 ne contamine par le polymère Pi, c'est-à-dire que la diffusion des éléments chimiques de P2 dans Pi doit être réduite au maximum, notamment la contamination de Pi par les halogènes. Outre l'aspect environnemental, la contamination de P1 par P2 constitue une barrière pour le recyclage de Pi, qui peut alors présenter des propriétés physiques et 8 chimiques différentes rendant moins attractif, voire impossible, son recyclage. Par exemple, dans le cas d'un film de type PET/PVDC, un reste d'acide chlorhydrique issu de la dégradation du PVDC conduit au brunissement du polymère PET et à une baisse de sa viscosité. Le PET ainsi contaminé ne peut être recyclé par extrusion, en vue, par exemple, de sa réutilisation pour fabriquer à nouveau des films ou des bouteilles. Les couches 102, 103 du film peuvent en outre comprendre des additifs, tels que des charges minérales, par exemple du dioxyde de titane utilisé en tant que colorant, des copolymères se recyclant de la même façon que le polyéthylène téréphtalate, des composés antiUV, ou tout autre additif ajouté dans le film afin de lui conférer une propriété souhaitée. Ces additifs représentent en général moins de 15% de l'ensemble des composés de la couche. Les polymères P1 et P2, de nature différente, sont notamment caractérisés par leur absorbance respective A1 et A2, c'est-à-dire leur capacité à absorber la lumière qui les traverse, définie à une longueur d'onde donnée. Les valeurs de A1 et A2 dépendent donc, en outre, de l'épaisseur de la couche traversée par la lumière. En plus des première 102 et deuxième 103 couches décrites ci-dessus, et d'une éventuelle couche intermédiaire à l'interface de celles-ci, le film multicouche peut en outre comprendre une ou plusieurs couches supplémentaires. Ainsi, une ou plusieurs couches peuvent être positionnées sur la deuxième couche 103, sous la première couche 102, ou de part et d'autre des première et deuxième couches (102, 103). Dans le cas où une ou plusieurs couches surmontent la deuxième couche 103, ces couches supplémentaires doivent être neutres vis-à-vis du procédé permettant la séparation des première et deuxième couches (102, 103). Les matériaux qui les constituent doivent être transparents aux longueurs d'ondes émises par la source de lumière pulsée choisie, c'est-à-dire que leur absorbance à ces longueurs d'onde doit être nulle ou suffisamment faible, afin de ne pas perturber l'interaction de la lumière avec les couches du film à recycler. Selon un mode de mise en oeuvre du procédé selon l'invention, le film multicouche comprend une première couche 102 de PET et une deuxième couche 103 de polychlorure de vinylidène PVDC, de polychlorure de vinyle PVC, de polyfluorure de vinylidène PVDF, ou de polyfluorure de vinyle PVF. Selon un autre mode de mise en oeuvre du procédé selon l'invention, la première couche 102 est constituée de PET et la deuxième couche 103 est constituée de PVDF. 9 Selon un autre mode de mise en oeuvre du procédé selon l'invention, la première couche 102 est constituée de PET et la deuxième couche 103 est constituée de PVF. Selon encore un autre mode de mise en oeuvre du procédé selon l'invention, la première couche 102 est constituée de PET et la deuxième couche 103 est constituée de PVDC ou de PVC, cette dernière présentant une épaisseur e2 comprise entre 0.1 .im et 10 i_tm. Le procédé Au sens de l'invention, un procédé pour le recyclage d'un film multicouche signifie notamment un procédé de séparation des couches d'un film multicouche en vue de leur recyclage. Au moins l'une des couches ainsi séparées peut être recyclée. Le procédé selon l'invention consiste à irradier le film multicouche comprenant au moins deux couches (102, 103), séparées par une interface 104, à l'aide d'une source de lumière pulsée de haute énergie, de manière à provoquer une dissociation de ces deux couches (102, 103) au niveau de leur interface 104. Au moins l'une de ces deux couches (102, 103) peut alors être récupérée en vue de son recyclage, de préférence au moins la première couche 102. Etape A Une première étape (A) consiste à positionner le film multicouche de telle sorte que la deuxième couche soit face à une source de lumière pulsée de haute énergie. En référence à la figure 1, le film multicouche, qui comprend une première couche 102 et une deuxième couche 103, séparées par une interface 104, est placé face à la source de lumière pulsée, et orienté de manière à ce que la deuxième couche 103 soit la plus proche de la source de lumière. Un tel positionnement permet à la lumière de traverser d'abord la deuxième couche 103 qui présente une absorbance A2, inférieure à l'absorbance A1 de la première couche 102, à la longueur d'onde X du faisceau de lumière 101 émis par la source pulsée de haute énergie. Ainsi, une partie de la lumière est susceptible d'atteindre l'interface 104 des deux couches (102, 103), au niveau de laquelle la séparation des deux couches sera effectuée. Etape B Une fois correctement positionné, le film est soumis à une irradiation par la source de lumière pulsée de haute énergie. 10 La source de lumière utilisée dans le procédé selon l'invention est une source impulsionnelle de haute énergie. Classiquement, une source de lumière de haute énergie signifie qu'elle présente une puissance de crête élevée, par exemple supérieure à 1 Joule. Une telle source permet d'irradier le film multicouche de manière discontinue, avec un faisceau lumineux très énergétique. Cela permet de fournir une énergie suffisante au film pour aboutir à une modification locale de sa structure, tout en limitant les effets thermiques, principalement liés à la conversion partielle de l'énergie photonique en chaleur. Ces effets thermiques peuvent en effet altérer de manière irréversible les propriétés du film, notamment les propriétés de la ou les couches destinées au recyclage. En particulier, une courte durée d'impulsion du laser implique des effets thermiques limités dans le temps. Avantageusement une source laser, de type laser à excimères, est utilisée dans le procédé selon l'invention. Les lasers à excimères de type ArF, KrF ou XeC1, émettant dans l'ultraviolet à des longueurs d'onde respectivement de 193 nm, 248 nm et 308 nm sont de préférence utilisés. Avantageusement, la source de lumière a une durée d'impulsion d inférieure ou égale à 500 ns, de préférence inférieure ou égale à 100 ns. Une telle durée d'impulsion permet de limiter dans le temps les effets thermiques liés à l'irradiation du film, notamment au niveau de l'interface 104. Une élévation localisée de la température pendant un temps très court, sans diffusion thermique significative, se produit à l'interface, notamment dans le cas où la première couche 102 présente une faible conductivité thermique. De préférence, la conductivité thermique de la première couche 102 est inférieure ou égale à 15.10-3 W/cm/K à 280° C, de préférence inférieure ou égale à 10.10-3 W/cm/K à 280° C, encore plus préférentiellement inférieure ou égale à 5.10-3 W/cm/K à 280° C. Bien que les lasers de type excimère sont préférentiellement utilisés dans le procédé selon l'invention, d'autres sources de lumière pulsée de haute énergie sont envisageables. Ainsi, des sources telles que les lampes flash, si elles sont en mesure de présenter une puissance crête élevée, pourraient être utilisées. D'autres sources de lumière pulsée de haute énergie, telles que des lasers utilisant des milieux solides comme milieu d'émission des photons, par exemple un laser Nd-YAG triplé ou quadruplé, pourraient être utilisées après une mise en forme du faisceau. Lors de cette étape d'irradiation (B), chacune des deux couches (102, 103) du film absorbe de manière différentielle la lumière émise par la source de lumière à une longueur 11 d'onde X donnée. La source de lumière est choisie de manière à émettre un faisceau de lumière de longueur d'onde X, de telle sorte que A1- A2 +0,5 et que A2 0,7. L'absorption différentielle du faisceau de lumière par les deux couches du film, avec A1- A2 +0,5 et que A2 0,7, provoque, après un nombre de tirs suffisant, chaque tir correspondant à une impulsion de la source de lumière pulsée, un échauffement local à l'interface 104. Cet échauffement à l'interface 104 est issu de la transformation de l'énergie photonique E, à l'interface des deux couches, c'est-à-dire l'énergie transmise à travers le film, en l'occurrence à travers la deuxième couche 103, jusqu'à l'interface 104. Plus précisément, il sera fait référence à la fluence F, à l'interface, c'est-à-dire l'énergie E, à l'interface exprimée par unité de surface. Cet échauffement localisé aboutit à une décohésion des deux couches (102, 103), de manière localisée, par rupture des liaisons entre les polymères Pi et P2, ou entre les polymères et une couche d'adhésif, sans dégradation en profondeur des couches à recycler, notamment de la première couche 102. L'irradiation du film est telle que la fluence F, à l'interface est suffisante pour dissocier les première et deuxième couches 102 et 103 au niveau de l'interface 104, et est inférieure au seuil d'ablation FAbla du polymère Pi de la première couche 102. La fluence F, minimale pour provoquer une dissociation à l'interface des première et deuxième couches est déterminée expérimentalement, pour un couple de polymère Pi et P2 donné, et des épaisseurs de couches el et e2 données. Il s'agit en quelque sorte d'un seuil de dissociation des première et deuxième couches. Une fois choisie la source de lumière, de telle sorte que A1- A2 +0,5 et que A2 0,7, une série d'expériences est par exemple effectuée, où il est fait varier la fluence initiale Fo du faisceau de lumière et le nombre de tirs lors de l'irradiation. On détermine alors une énergie initiale Fo minimale, et un nombre tirs associé, pour lesquels une dissociation des deux couches est observée. La fluence F, à l'interface peut être calculée à partir de l'équation suivante, dérivée de la loi de Beer-Lambert: F,- Fo. exp(-a .e2) équation 1 Avec Fo étant la fluence initiale, a étant le coefficient d'absorption du matériau P2. Les propriétés optiques des polymères Pi et P2, en particulier les valeurs d'absorbance, de transmittance, et le coefficient d'absorption a, peuvent être connues, pour 12 une épaisseur donnée et à une longueur d'onde X donnée, à partir de mesures réalisées par spectrophotomètre (données issues par exemple de la littérature). Il est ainsi possible de calculer la fluence à l'interface F,, connaissant la fluence initiale Fo. Dans le procédé selon l'invention, l'irradiation du film est également telle que la fluence F, à l'interface est inférieure au seuil d'ablation FAbla du polymère Pl. Au-delà d'un tel seuil, la première couche 102 est ablatée par couches successives. Le phénomène de photoablation d'une couche de polymère est caractérisé par la profondeur ablatée par impulsion. La profondeur ablatée p par impulsion en fonction de la fluence peut s'exprimer selon une fonction linéaire du logarithme de la fluence, tel que décrit dans Granier, 1989 3: 1 ( équation 2 p = -ln a \FAbia ) avec a le coefficient d'absorption du matériau ablaté, F la fluence d'irradiation, et FAbla la fluence seuil d'ablation. Ainsi, la profondeur d'ablation devient non nulle lorsque la fluence d'irradiation est supérieure au seuil d'ablation. La profondeur ablatée peut être déterminée expérimentalement par des méthodes connues de type profilométrie mécanique ou par des mesures de microbalance à quartz. Selon un premier mode préféré de mise en oeuvre de l'invention, le film multicouche comprend une première couche 102 constituée de PET et une deuxième couche 103 constituée de PVDC, la couche 103 de PVDC présentant une épaisseur e2 comprise entre 0.1 pm et 10 ùm. Selon un deuxième mode préféré de l'invention, l'irradiation est réalisée en utilisant une source de lumière pulsée de haute énergie émettant un faisceau de lumière de longueur d'onde X comprise entre 220 nm et 315 nm, de telle sorte que la première couche 102 ait une absorbance A1 et la deuxième couche 103 ait une absorbance 0,5. En particulier, une telle source de lumière est utilisée dans le cas où le film multicouche comprend une première couche 102 comprenant du PET et une deuxième couche 103 comprenant du PVDC d'une épaisseur e2 comprise entre 0,1 pm et 10 ùm. Une telle source est par exemple un laser à excimères tel qu'un laser KrF émettant à une longueur d'onde X égale 248 nm. 13 De préférence, le nombre d'impulsions lors de l'irradiation du film, définissant la durée d'irradiation, est choisi de telle sorte que la fluence à l'interface F,, soit inférieure au seuil d'ablation FAbia. Selon un troisième mode de réalisation préféré, le nombre d'impulsions lors de l'irradiation du film est compris entre 20 et 200 pour une même unité de surface, de préférence entre 50 et 150, en particulier dans le cas d'un film de type PET/PVDC où la couche de PVDC a une épaisseur e2 comprise entre 0,1 pm et 10 ùm. Selon un quatrième mode de réalisation préféré, la fluence F, à l'interface est comprise entre 10 et 30 mJ, en particulier dans le cas d'un film de type PET/PVDC où la couche de PVDC a une épaisseur e2 comprise entre 0,1 pm et 10 ùm. Un avantage du procédé selon l'invention est que les propriétés de la première couche 102 ne sont pas dégradées, notamment il ne se produit pas de contamination de la première couche 102 par les éléments chimiques de la deuxième couche 103. Selon un mode préféré de l'invention, où le film multicouche est de type PET/PVDC, une contamination en chlore, par exemple, inférieure ou égale à 30 ppm est adaptée à un recyclage de la couche de PET. Un autre avantage du procédé selon l'invention est qu'il est faiblement consommateur d'énergie, les énergies mises en jeu à l'interface 104 étant en effet de l'ordre de quelques dizaines à quelques centaines de mJ/cm2. Selon un autre mode préféré de mise en oeuvre de l'invention, l'irradiation du film est effectuée par un balayage du film selon une direction transversale dudit film par le faisceau de lumière 101. Selon encore un autre mode préféré de mise en oeuvre de l'invention, le film est irradié sur toute sa largeur au moyen d'une rampe de lumière dérivant de la division de la source primaire pulsée de haute énergie. En pratique, à l'échelle industrielle, le film à recycler défile à grande vitesse, par exemple à une vitesse de 100 mètres par minute. 14 Etape C Une troisième étape (C) consiste à séparer les deux couches (102, 103) dissociées, afin de procéder ultérieurement au recyclage d'au moins la première couche 102. La séparation des couches est de préférence effectuée par action mécanique permettant le pelage de la deuxième couche 103 de la première couche 102. Dans un mode de mise en oeuvre préféré du procédé selon l'invention, deux bobineuses sont utilisées pour récupérer les première et deuxième couches dissociées du film. Une première bobineuse est utilisée pour récupérer la première couche 102, par exemple une couche de PET dissociée d'une couche de PVDC ou de PVDF. Une fois récupérée à l'aide de la première bobineuse, la première couche 102 peut être broyée, regranulée, afin que le polymère P1 soit ensuite réextrudé selon les procédés classiques d'extrusion. Une couche de PET peut par exemple être broyée, regranulée et extrudée afin de réaliser des films biorientés. Une deuxième bobineuse peut être utilisée pour récupérer la deuxième couche 103. Dans le cas d'une deuxième couche 103 en PVDC ou PVDF, un recyclage selon le procédé décrit dans le brevet européen EP1232204B1 peut être envisagé, une fois la partie solvant éliminée. Recyclage du film et film recyclé Selon un autre de ses aspects, l'invention concerne un procédé de recyclage de la couche 102 du film multicouche, séparée de la couche 103 à leur interface 104 par le procédé de séparation des couches d'un film multicouche, dans lequel la couche 102 est recyclée. Selon encore un autre de ses aspects, l'invention concerne un film polymère, de préférence polyester, et préférentiellement encore PET, recyclé, notamment par le procédé selon l'invention, à partir d'un film multicouche comprenant au moins une couche polymère différente du film recyclé et comprenant un polluant tel que le chlore, caractérisé en ce que la teneur en polluant dans le film recyclé, est inférieure ou égale à 100 ppm ; de préférence inférieure ou égale à 50 ppm et plus préférentiellement encore inférieure ou égale à 30 ppm. EXEMPLES L'invention est illustrée par les exemples suivants donnés à titre non limitatif Les exemples 1 à 4 sont conformes à l'invention, et les exemples 5 et 6 sont donnés à titre de comparaison. 15 Le tableau 1 présente les valeurs d'absorbance d'un film de PET et de deux films de PVDC d'épaisseurs différentes, à différentes longueurs d'ondes caractéristiques de certains lasers à excimères. Les données pour le film de PET et pour l'un des films de PVDC (5-6 i_tm) sont obtenues des mesures présentées à la figure 2. Le tableau 2 présente les valeurs de transmittance, d'absorbance et la valeur du coefficient d'absorption de couches de PVDC d'épaisseurs différentes, telles qu'utilisées dans les exemples 1 à 4. L'absorption du PVDC pour des épaisseurs de 4, 2 et 1 i.tm sont également représentées à la figure 3 pour les longueurs d'onde suivantes : 248, 308 et 355 nm. Le graphique de la figure 3 comporte également les courbes d'absorbance du PET et du PVDC de la figure 2. Le tableau 3 ci-dessous résume les principaux paramètres et résultats des exemples 1 à 3. Le tableau 4 ci-dessous présente des valeurs du seuil d'ablation pour du PET issues de la littérature. Exemple 1 : Film multicouche PET/PVDC irradié à une longueur d'onde 2t., = 248 nm, avec une couche de PVDC de 1 gm d'épaisseur Le film multicouche Un premier exemple de l'invention porte sur un film multicouche composé d'une première couche 102 de PET d'une épaisseur de 12 i_tm, surmontée d'une deuxième couche 103 de PVDC, d'une épaisseur de 1 i_tm. Une couche intermédiaire d'adhésif comprenant du polyester, présentant une épaisseur de 0,5 i.tm, et obtenue par un procédé de coextrusion, se situe à l'interface des couches de PET et de PVDC. Cette couche intermédiaire contient majoritairement un copolyester polydimethylol cyclohexyl téréphtalate, et du polyethylene téréphtalate. Le film multicouche est connu sous le nom commercial de Lumirror® 22.00 Les spectres d'absorption d'un film monocouche de PET de 12 i_tm et d'un film de PVDC déposé un procédé de dip-coating sur un substrat en verre SuprasilTM sont représentés à la figure 2. La courbe en gris clair représente le film PET, et la courbe la plus à gauche en gris foncé représente le film de PVDC. L'épaisseur de la couche de PVDC est de l'ordre de 5 à 6 .im d'épaisseur. L'appareil utilisé pour réaliser ces spectres 16 d'absorption est un spectrophotomètre fonctionnant en mode « double faisceau » de la marque Perkin-Elmer (modèle Lambda 900). Le pilotage de l'instrumentation et les acquisitions sont gérés par le logiciel UV Winlab. Toutes les mesures d'absorption on été réalisées avec les mêmes paramètres : gamma spectrale d'analyse de 1000 à 300 nm, temps d'intégration de 0.2s, intervalle de mesure de lnm et largeur de fente donnant une résolution de lnm. Mise en oeuvre du procédé La face du film comprenant la couche de PVDC est exposée face à un laser KrF pulsé émettant une lumière de longueur d'onde X égale à 248 nm. La puissance du faisceau laser est réglée à 30mJ pour une fréquence de 10Hz, et la taille de faisceau est de lcm2. La durée d'impulsion du laser T'as est de 20 ns. Différentes durées d'irradiation du film sont testées : 5, et 10 secondes, correspondant respectivement à 50 et 100 tirs. La couche de PVDC se décolle de la couche de PET après une exposition de 3 secondes sous le faisceau laser, visible par l'apparition d'une pellicule jaune. Cette pellicule jaune correspond au film de PVDC, qui se dissocie facilement de la couche de PET par un léger frottement. A 248 nm, l'absorbance A1 de la couche de PET est supérieure à 2 (voir figure 2 et 3, et tableaux 1 et 2), et l'absorbance A2 de la couche de PVDC est de 0.07. Le tableau 3 résumé les paramètres utilisés dans la mise en oeuvre du procédé pour cet exemple 1. La fluence à l'interface F, est de 25,7 mJ/cm2, et est inférieure au seuil d'ablation FAbla du PET (voir tableau 4). La courte durée d'impulsion du laser 'nias (20ns) implique des effets thermiques limités dans le temps, par exemple d'une durée inférieure à 100ns. La conductivité thermique du PET est faible. Cela implique une faible diffusion thermique dans le matériau. La diffusivité thermique (pth (cm2/s) est donnée par la relation th p.0 p avec Kth la conductivité thermique, de 2,56.10-3 W/cm/K pour le PET à 280 °C (proche de la température de fusion du PET de 256 °C), cp la capacité calorifique, égale à 2,033 J/g/K pour le PET (état fondu), et p la densité (égale à 1,395 g/cm3 pour le PET à l'état solide, et à 1,220 g/cm3 pour le PET à l'état fondu). La diffusivité thermique est ainsi de l'ordre de 0,90 x10-3 à 1,03x10-3 cm2/s. La longueur de diffusion thermique Dth, qui est la distance parcourue par l'onde thermique Kth 17 pendant la durée 'nias dans un matériau de diffusivité thermique 9th , peut être déterminée. Le transport de chaleur dans la matière est donné par la relation suivante : Dth - 2V9 th .T las La longueur de diffusion thermique Dth est donc de l'ordre de 85 à 91 nm. Il y a donc une élévation importante de température en extrême surface (p = 1/a - 56 nm, avec a = 1,779x105 cm-1 à 248 nm) pendant un temps très court ( Exemple 2 : Film multicouche PET/PVDC irradié à une longueur d'onde 2t., = 248 nm, avec une couche de PVDC de 2 gm d'épaisseur Ce deuxième exemple de l'invention diffère du premier en ce que l'épaisseur de la deuxième couche de PVDC est de 2 La face du film comprenant la couche de PVDC est exposée face à un laser excimère KrF pulsé émettant une lumière de longueur d'onde X égale à 248 nm. L'énergie du faisceau laser est fixée à 31 mJ pour une fréquence de 10Hz, et la taille de faisceau est de 1cm2. La durée d'impulsion du laser iras est de 20 ns. Différentes durées d'irradiation du film sont testées : 5, 10 et 15 secondes, correspondant respectivement à 50, 100 et 150 tirs. A chaque fois, un décollement de la couche de PVDC de la couche de PET se produit, visible par l'apparition d'une pellicule jaune à la surface de l'échantillon. Cette pellicule jaune correspond au film de PVDC, qui se dissocie facilement de la couche de PET par un léger frottement. Le tableau 3 résumé les paramètres utilisés dans la mise en oeuvre du procédé pour cet exemple 2. La fluence à l'interface F, est de 21,7 mJ/cm2, et est inférieure au seuil d'ablation FAbla du PET (voir tableau 4). 19 A 248 nm, l'absorbance AI de la couche de PET est supérieure à 2 (voir figure 2 et 3, et tableaux 1 et 2), et l'absorbance A2 de la couche de PVDC est de 0,15. Comme pour l'exemple 1, il n'y pas de contamination de la couche de PET par le chlore, selon les résultats de mesures XPS effectuées en utilisant la méthode décrite ci-dessus pour l'exemple 1. Exemple 3 : Film multicouche PET/PVDC irradié à une longueur d'onde 2t., = 248 nm, avec une couche de PVDC de 4 gm d'épaisseur Ce troisième exemple de l'invention diffère des exemples 1 et 2 en ce que l'épaisseur de la deuxième couche de PVDC est de 4 i_tm. La face du film comprenant la couche de PVDC est exposée face à un laser excimère KrF pulsé émettant une lumière de longueur d'onde X égale à 248 nm. L'énergie du faisceau laser est réglée à 41 mJ pour une fréquence de 10Hz, et la taille de faisceau est de 1cm2. La durée d'impulsion du laser iras est de 20 ns. Différentes durées d'irradiation du film sont testées : 5, 10 et 15 secondes, correspondant respectivement à 50, 100 et 150 tirs. Un décollement de la couche de PVDC de la couche de PET se produit pour les différents temps d'exposition appliqués, visible par l'apparition de la pellicule jaune à la surface de l'échantillon. Un léger frottement suffit à dissocier les deux couches. Le tableau 3 résumé les paramètres utilisés dans la mise en oeuvre du procédé pour cet exemple 3. La fluence à l'interface F, est de 20 mJ/cm2, et est inférieure au seuil d'ablation FAbla du PET (voir tableau 4). A 248 nm, l'absorbance AI de la couche de PET est supérieure à 2 (voir figure 2 et 3, et tableaux 1 et 2), et l'absorbance A2 de la couche de PVDC est de 0,31. Comme pour les exemples 1 et 2, il n'y pas de contamination de la couche de PET par le chlore du PVDC, selon les résultats de mesures XPS effectuées selon en utilisant la méthode décrite ci-dessus pour l'exemple 1. Exemple 4 : Film multicouche PET/PVDC irradié à une longueur d'onde 2t., = 248 nm, avec une couche de PVDC de 2 gm d'épaisseur, sans couche d'adhésif 35 intermédiaire 20 Ce quatrième exemple diffère de l'exemple 2 uniquement en ce que le film multicouche ne comprend pas de couche d'adhésif entre la couche de PET et la couche de PVDC. Les conditions expérimentales sont identiques à celles de l'exemple 2. Un décollement de la couche de PVDC de la couche de PET se produit dès 5 secondes de traitement, correspondant à 50 tirs laser. Ce décollement est visible par l'apparition d'une pellicule jaune à la surface de l'échantillon. Cette pellicule jaune correspond au film de PVDC, qui se dissocie facilement de la couche de PET par un léger frottement. Aucune contamination de la couche de PET par le chlore n'est observable, selon les résultats de mesures XPS effectuées en utilisant la méthode décrite ci-dessus pour l'exemple 1. Exemple 5 donné à titre comparatif : Film multicouche PET/PVDC irradié à une longueur d'onde 2t, = 193 nm Cet exemple est donné à titre de comparaison. Un film multicouche composé d'une couche de PET d'environ de 12 iam surmontée d'une couche de PVDC est utilisé. La couche de PVDC présente une épaisseur de 2 p.m. La face du film comprenant la couche de PVDC est exposée face à un laser ArF pulsé émettant une lumière de longueur d'onde X égale à 193 nm. Le laser a une fréquence de 10 Hz, et l'énergie initiale du faisceau laser est du même ordre de grandeur que dans les exemples 1 à 4. La taille de faisceau est de 0,1 cm2. La durée d'impulsion du laser iras est de 10 ns. Le faisceau lumineux est totalement absorbé par le PVDC, et on observe une ablation du PVDC couche par couche, puis une ablation du PET. Le film PET/PVDC est entièrement détruit après 170 à 180 tirs laser, correspondant à une vitesse d'ablation d'environ 15 tirs/µm. A cette longueur d'onde, l'absorbance A2 de la couche de PVDC est supérieure à 0.7, et Ai- A2 est inférieure à +0,5 (voir figure 3). Le même phénomène d'ablation est observé pour un film multicouche équivalent, dans lequel la couche de PVDC a une épaisseur 4 p.m. 21 Exemple 6 donné à titre comparatif : Film multicouche PET/PVDC irradié à une longueur d'onde 2t, = 355 nm Le même film que celui de l'exemple 5 est utilisé dans cet exemple. Un laser cristallin Nd :YAG triplé est mis en oeuvre. A cette longueur d'onde, les deux polymères sont transparents. Aucun décollement de surface n'est observé. TABLEAU 1 Matériau Absorption A en fonction de la longueur d'onde 2,. Epaisseur ()Lm) Référence 193 nm 248 nm 308 nm 355 nm PET > 2 > 2 1.86 0.07 12 Labo - Film Toray PVDC > 2 0.46 0.17 0.12 5-6 Labo - coating film dip- > 1.5 0.45 0.28 0.2 5.9 Sheu et al. (7) TABLEAU 2 Longueur d'onde 2L (nm) 193 248 308 355 Coefficient d'absorption a .105 (cm-1) > 5.943 1.779 1.108 0.783 Transmission T en fonction de l'épaisseur 5.9 gm 1.5 0.45 0.28 0.20 4µm - 0.31 0.19 0.13 2 gm - 0.15 0.10 0.06 1 itm - 0.07 0.05 0.03 15 TABLEAU 3 Echantillon Valeurs théoriques Valeurs expérimentales (taux de répétition du laser f = 10 Hz) (film multicouches) Transmittance E0 (mJ) E (mJ) Tps (s) Dissociation des couches PET/PVDC, 2µm Exemple 2 0.7 31 21.7 5, 10 et 15 OK PET/PVDC, 1µm Exemple 1 0.83 31 25.7 5 et 10 OK PET/PVDC, 4µm Exemple 3 0.49 41 20 5, 10 et 15 OK TABLEAU 4 Longueur d'onde 2L du laser (nm) 193 nm 248 nm FAbia (mJ/cm2) du PET extrait de la littérature : Petit et a1.(4), 23 - 32 32 - 40 Rossier et a1.(5), Heitz et al. (6) Liste de références bibliographiques citées dans la description : (1) S. Petit, P. Laurens, J. Amouroux, F. Arefi-Khonsari, « Préparation de surface du PET par laser excimère avant métallisation par l'aluminium », Ecole CNRS, LASERAP'4, 20 1-5 Octobre 2001, Les Hauts de Marquay, France. 22 (2) P. Laurens, S. Petit, F. Arefi-Khonsari, « Study of PET surfaces after laser or plasma treatment: surface modification and adhesion properties towards Al deposition », Plasma Poly. 8 (2003) 281. (3) Granier « Photoablation et modifications de surface de polymères à l'aide du rayonnement UV-lointain », thèse de doctorat Université Bordeaux 1989. (4) S.Petit, P. Laurens, M.G. Bathes-Labrousse, J. AMouroux, F. Aréfi-Khonsari . 10 "AI/PET adhesion: role of an excimer laser pretreatment of PET prior to aluminum thermal evaporation", Journal of Adhes. Science and Technology. 17 (2003), pp 353-368. (5) J.S. Rossier, P. Bercier, A. Schwarz, S. Loridant, H. H. Girault. 'Topography, Crystallinity and Wettability of Photoablated PET Surfaces", Langmuir 15 (1999), 5173- 15 5178. (6) J. Heitz, E. Arenholz, T. Kefer, D. Bâuerle, H. Hibst, A. Hagemeyer, "Enhanced Adhesion of Metal Films on PET after UV-Laser Treatment", Appl. Phys. A 55 (1992), 391. 20 (7) L. Sheu, K. Imen, S.D. Allen, « Real-time monitoring of laser photochemical reactions of polyvinylchloride", J. Appl. Polymer Sci. 77 (2000) 59-63. 23 REVENDICATIONS1. Procédé pour le recyclage d'un film multicouche, ce film multicouche comprenant : une première couche (102) et une deuxième couche (103) séparées par une interface (104) ; la première couche (102) comprenant un polymère Pi d'absorbance A1 et d'épaisseur et comprise entre 1 .im et 500 i_tm, de préférence entre 4 i_tm et 300 i_tm ; et la deuxième couche (103) comprenant un polymère P2 d'absorbance A2 et d'épaisseur e2 comprise entre 0,1 .im et 200 i_tm, de préférence entre 0,2 i_tm et 100 i_tm ; ledit procédé comprenant les étapes suivantes : (A) le positionnement du film multicouche de telle sorte que la deuxième couche (103) soit face à une source de lumière pulsée de haute énergie, de préférence un laser ; (B) l'irradiation du film multicouche par la source de lumière pulsée de haute énergie, cette source de lumière - émettant un faisceau de lumière (101) de longueur d'onde X choisie de telle sorte que A1- A2 +0,5 et que A2 0,7 ; et - ayant une durée d'impulsion d inférieure ou égale à 500 ns, de préférence inférieure ou égale à 100 ns ; de telle sorte que la fluence F, à l'interface (104) soit suffisante pour dissocier les première et deuxième couches (102, 103) au niveau de ladite interface (104), et soit inférieure au seuil d'ablation FAbla de P1; et (C) la séparation des première et deuxième couches (102, 103) du film multicouche pour le recyclage d'au moins la première couche (102). 2. Procédé selon la revendication 1, dans lequel le polymère Pi de la première couche (102) du film multicouche est du polyéthylène téréphtalate PET, et le polymère P2 de la deuxième couche (103) est du polychlorure de vinylidène PVDC, du polychlorure de vinyle PVC, du polyfluorure de vinylidène PVDF, ou du polyfluorure de vinyle PVF. 3. Procédé selon la revendication 2, dans lequel la deuxième couche (103) comprend du PVDC ou du PVC, et a une épaisseur e2 comprise entre 0,1 i_tm et 10 i_tm. 24. Procédé selon la revendication 2, dans lequel la deuxième couche (103) comprend du polyfluorure de vinylidène PVDF. 5. Procédé selon la revendication 2, dans lequel la deuxième couche (103) comprend 5 du polyfluorure de vinyle PVF. 6. Procédé selon la revendication 1, dans lequel le nombre d'impulsions lors de l'irradiation du film multicouche est compris entre 20 et 200 pour une même unité de surface, de préférence entre 50 et 150. 10 7. Procédé selon la revendication 1, dans lequel la longueur d'onde 2 du faisceau de lumière (101) de la source de lumière pulsée de haute énergie est comprise entre 220 nm et 315 nm et dans lequel l'absorbance AI et l'absorbance A2 0,5. 15 8. Procédé selon la revendication 1, dans lequel la fluence F, à l'interface (104) est comprise entre 10 et 30 mJ. 9. Procédé selon l'une quelconque des revendications précédentes, dans lequel l'interface (104) comprend une couche ayant une fonction adhésive, obtenue par 20 coextrustion, par colamination ou par enduction. 10. Procédé selon l'une quelconque des revendications précédentes, dans lequel l'irradiation du film multicouche est effectuée par un balayage du film selon une direction transversale dudit film multicouche par le faisceau de lumière (101). 25 11. Procédé selon l'une quelconque des revendications précédentes, dans lequel le film multicouche est irradié sur toute sa largeur au moyen d'une rampe de lumière dérivant de la division de la source de lumière pulsée de haute énergie. 30 12. Procédé de recyclage d'une couche (102) d'un film multicouche, séparée d'une autre couche (103) à leur interface (104) par le procédé selon l'une quelconque des revendications 1 à 11, dans lequel ladite couche (102) est recyclée. 13. Film polymère de préférence polyester, et préférentiellement encore PET, recyclé, 35 notamment par le procédé selon l'une quelconque des revendications précédentes, à partir d'un film multicouche comprenant au moins une couche polymère différente du film recyclé et comprenant un polluant, tel que le chlore, caractérisé en ce que la teneur en 25polluant dans le film recyclé, est inférieure ou égale à 100 ppm ; de préférence à 50 ppm et plus préférentiellement encore à 30 ppm. 26